(57)【要約】【課題】  微細なフォトマスクパターンが高精度で形成されたフォトマスクおよびこれを提供するためのフォトマスクブランクを提供すること。【解決手段】  光学的に透明な基板１１の一方主面に遮光性膜１２が設けられており、この遮光性膜１２が第１の遮光性膜１３と第２の遮光性膜１４を順次積層させて構成されている。第１の遮光性膜１３はフッ素系（Ｆ系）のドライエッチングでは実質的にエッチングされない膜であり、その主成分がクロムである酸化物、窒化物、酸窒化物、などの膜である。さらに、第２の遮光性膜１４はＦ系ドライエッチングが可能な珪素含有化合物を主成分とする、珪素や珪素と遷移金属の酸化物、窒化物、または酸化窒化物などの膜である。ここで、珪素含有化合物は、珪素１０〜９５ａｔ％、酸素０〜６０ａｔ％、窒素０〜５７ａｔ％、遷移金属０〜３５ａｔ％、の範囲の組成とされ、遷移金属は例えばモリブデン（Ｍｏ）とされる。【選択図】      図１
2006146152.tif 000002
【特許請求の範囲】
【請求項１】
露光光に対して透明な基板上に第１遮光性膜と第２遮光性膜とが順次積層された遮光性膜を備えたフォトマスクブランクであって、
前記第１遮光性膜は、フッ素系ドライエッチングでは実質的にエッチングされないクロム（Ｃｒ）を主成分とする層を含み、
前記第２遮光性膜はフッ素系ドライエッチングが可能な珪素含有化合物を主成分とする層を含む、ことを特徴とするフォトマスクブランク。
【請求項２】
前記珪素含有化合物は、珪素の酸化物、窒化物、または酸化窒化物、もしくは珪素と遷移金属の酸化物、窒化物、または酸化窒化物である、ことを特徴とする請求項１に記載のフォトマスクブランク。
【請求項３】
前記遷移金属は、チタン（Ｔｉ）、バナジウム（Ｖ）、コバルト（Ｃｏ）、ニッケル（Ｎｉ）、ジルコニウム（Ｚｒ）、ニオブ（Ｎｂ）、モリブデン（Ｍｏ）、ハフニウム（Ｈｆ）、タンタル（Ｔａ）、タングステン（Ｗ）から選択された少なくとも１種の金属元素であることを特徴とする請求項２に記載のフォトマスクブランク。
【請求項４】
前記珪素含有化合物は、珪素１０〜９５ａｔ％、酸素０〜６０ａｔ％、窒素０〜５７ａｔ％、遷移金属０〜３５ａｔ％、の範囲の組成とされていることを特徴とする請求項２または３に記載のフォトマスクブランク。
【請求項５】
前記第２遮光性膜の露光光に対する光学濃度は、０．２〜３．０であることを特徴とする請求項１乃至４の何れか１項に記載のフォトマスクブランク。
【請求項６】
前記第２遮光性膜の露光光に対する光学濃度は、０．５〜２．５であることを特徴とする請求項５に記載のフォトマスクブランク。
【請求項７】
前記第２遮光性膜の膜厚は、１０ｎｍ以上５５ｎｍ以下であることを特徴とする請求項１乃至６の何れか１項に記載のフォトマスクブランク。
【請求項８】
前記第２遮光性膜の膜厚は２５ｎｍ以上５５ｎｍ以下であることを特徴とする請求項７に記載のフォトマスクブランク。
【請求項９】
前記第２遮光性膜の窒素含有量は、５ａｔ％以上２０ａｔ％以下であることを特徴とする請求項１乃至８の何れか１項に記載のフォトマスクブランク。
【請求項１０】
前記第２遮光性膜の露光波長での消衰係数ｋは、前記基板側から表面側にかけて漸次減少するプロファイルをもつことを特徴とする請求項１乃至９の何れか１項に記載のフォトマスクブランク。
【請求項１１】
前記第１遮光性膜は、金属クロム、クロム酸化物、クロム窒化物、クロム酸窒化物、クロム酸化炭化物、クロム窒化炭化物、またはクロム酸窒化炭化物を主成分とする膜であることを特徴とする請求項１乃至１０の何れか１項に記載のフォトマスクブランク。
【請求項１２】
前記第１遮光性膜は、クロム３０〜９５ａｔ％、酸素０〜６０ａｔ％、窒素０〜５０ａｔ％、炭素０〜２０ａｔ％、の範囲の組成とされていることを特徴とする請求項１１に記載のフォトマスクブランク。
【請求項１３】
前記第１遮光性膜の露光光に対する光学濃度は、０．３〜３．０であることを特徴とする請求項１乃至１２の何れか１項に記載のフォトマスクブランク。
【請求項１４】
前記第１遮光性膜の露光光に対する光学濃度は、０．５〜２．０であることを特徴とする請求項１３に記載のフォトマスクブランク。
【請求項１５】
前記第１遮光性膜の膜厚は、５ｎｍ以上５０ｎｍ以下であることを特徴とする請求項１乃至１４の何れか１項に記載のフォトマスクブランク。
【請求項１６】
前記第１遮光性膜の膜厚は、５ｎｍ以上２５ｎｍ以下であることを特徴とする請求項１５に記載のフォトマスクブランク。
【請求項１７】
前記第１遮光性膜の膜厚は、５ｎｍ以上１５ｎｍ以下であることを特徴とする請求項１６に記載のフォトマスクブランク。
【請求項１８】
前記第１遮光性膜と第２遮光性膜を順次積層させた遮光性膜の露光光に対する光学濃度は２．５以上であることを特徴とする請求項１乃至１７の何れか１項に記載のフォトマスクブランク。
【請求項１９】
前記第１遮光性膜と前記第２遮光性膜の少なくとも一方は、複数層を順次積層させた多層構造を有することを特徴とする請求項１乃至１８の何れか１項に記載のフォトマスクブランク。
【請求項２０】
前記第２遮光性膜は反射防止機能を有することを特徴とする請求項１乃至１９の何れか１項に記載のフォトマスクブランク。
【請求項２１】
請求項１乃至２０の何れか１項に記載のフォトマスクブランクを用いて製造されたフォトマスク。
【請求項２２】
透明基板上に、フッ素系ドライエッチングでは実質的にエッチングされないクロムを主成分とする第１遮光性膜と、フッ素系ドライエッチングが可能な珪素含有化合物を主成分とする第２遮光性膜と、が順次積層された遮光性膜を備えたフォトマスクブランクを用いてフォトマスクを製造する方法であって、
前記第２遮光性膜上に形成されたフォトレジストマスクを用いて該第２遮光性膜をフッ素系ドライエッチングしてパターニングする第１のステップと、
前記パターニングされた第２遮光性膜またはレジスト膜をマスクとして前記第１遮光性膜を酸素含有塩素系ドライエッチングしてパターニングする第２のステップと、
を備えていることを特徴とするフォトマスクの製造方法。
【発明の詳細な説明】
【技術分野】
【０００１】
本発明は、半導体集積回路、ＣＣＤ（電荷結合素子）、ＬＣＤ（液晶表示素子）用カラーフィルタ、および磁気ヘッドなどの微細加工に用いられるフォトマスク技術に関する。
【背景技術】
【０００２】
近年では、大規模集積回路の高集積化に伴う回路パターンの微細化要求などに応えるために、高度の半導体微細加工技術が極めて重要な要素技術となってきている。例えば、大規模集積回路の高集積化は、回路を構成する配線パターンの細線化技術や、セルを構成する層間の配線のためのコンタクトホールパターンの微細化技術を必須のものとして要求する。大規模集積回路のパターン微細化が加速されるのは、その高速動作と低消費電力化のためであり、その最も有効な方法がパターンの微細化だからである。
【０００３】
このような高度の微細加工の殆どはフォトマスクを用いるフォトリソグラフィ技術により施されるものであるため、フォトマスクは露光装置やレジスト材料とともに微細化技術を支える基本技術となっている。このため、上述の細線化された配線パターンや微細化されたコンタクトホールパターンを有するフォトマスクを実現する目的で、より微細且つより正確なパターンをフォトマスクブランク上に形成するための技術開発が進められてきた。
【０００４】
高精度のフォトマスクパターンをフォトマスク基板上に形成するためには、フォトマスクブランク上に形成するレジストパターンを高精度でパターニングすることが前提となる。半導体基板を微細加工する際のフォトリソグラフィは縮小投影法により実行されるため、フォトマスクに形成されるパターンのサイズは半導体基板上に形成するパターンサイズの４倍程度の大きさとされるが、このことはフォトマスクに形成されるパターンの精度が緩和されることを意味するものではなく、むしろ露光後に半導体基板上に得られるパターン精度よりも高い精度でフォトマスクパターンを形成することが求められる。
【０００５】
また、現在では、フォトリソグラフィで半導体基板上に描画される回路パターンのサイズは露光光の波長よりもかなり小さなものとなってきているため、回路パターンをそのまま４倍に拡大したフォトマスクパターンが形成されたフォトマスクを使用して縮小露光を行うと、露光光の干渉などの影響により、フォトマスクパターン通りの形状をレジスト膜に転写することはできない。
【０００６】
そこで、超解像マスクとして、いわゆる光近接効果補正（Optical Proximity Effect Correction : OPC）を行うことで転写特性を劣化させる光近接効果の補正技術を適用したＯＰＣマスクや、隣り合った開口パターンの位相を１８０°変化させて隣接する開口パターンの中間での光振幅をゼロとする位相シフトマスクが標準的に用いられている。例えば、ＯＰＣマスクには回路パターンの１／２以下のサイズのＯＰＣパターン（ハンマヘッドやアシストバーなど）を形成する必要がある。
【０００７】
このように、半導体基板上に回路パターンを得るためのフォトリソグラフィのみならず、フォトマスクブランクにパターン形成するためのフォトリソグラフィにおいても、高精度のパターニング技術が求められている。フォトリソグラフィ性能の指標のひとつに「限界解像度」があるが、フォトマスクのパターニング工程でのフォトリソグラフィには、半導体基板上への回路パターニング工程でのフォトリソグラフィと同等もしくはそれ以上の高い限界解像度が求められることとなる。
【０００８】
ところで、フォトマスクパターンを形成するためには、通常は、透明基板上に遮光層を設けたフォトマスクブランクの上にフォトレジスト膜を形成し、このフォトレジスト膜に電子線を照射してパターン描画を行い、フォトレジスト膜を現像してレジストパターンを得る。そして、このレジストパターンを遮光層用のエッチングマスクとして遮光層をパターニングしてフォトマスクパターンを得る。このような手法で微細なフォトマスクパターンを得るためには、フォトレジスト膜の薄膜化と遮光層の材料選択とが重要となる。
【０００９】
形成するフォトマスクパターンの微細化に対応してレジストパターンも微細化されることとなるが、レジスト膜の膜厚を薄くすることなくレジストパターンのみを微細化すると、遮光層用のエッチングマスクとして機能するレジスト部のアスペクト比（レジスト膜厚とパターン幅との比）が大きくなってしまう。
【００１０】
一般に、レジストパターンのアスペクト比が大きくなるとそのパターン形状が劣化しやすく、これをエッチングマスクとする遮光層へのパターン転写精度が低下してしまう。また、極端な場合には、レジストパターンの一部が倒れたり剥離を起こしてパターン抜けが生じたりすることも起こる。したがって、フォトマスクパターンの微細化に伴って、遮光層パターニング用のエッチングマスクとして用いるレジストの膜厚を薄くしてアスペクト比が大きくなりすぎないようにする必要がある。
【００１１】
一方、フォトレジストをエッチングマスクとしてパターニングを施す場合の遮光膜材料についてはすでに多くの材料が提案されてきた。このうち、クロム化合物膜はそのエッチングに対する情報量が多く、実用上は常にクロム化合物が遮光膜材料として用いられてきており、事実上の標準加工工程として確立されている。例えば、特許文献１乃至３には、ＡｒＦ露光用のフォトマスクブランクに求められる遮光特性を有する遮光膜をクロム化合物で形成したフォトマスクブランクの構成例が開示されている。
【００１２】
クロム化合物の遮光膜は一般的には酸素を含む塩素系ドライエッチングによりパターニングされるが、このエッチング条件はフォトレジストなどの有機膜に対しても無視できない程度のエッチング効果を奏することが多い。このため、膜厚が比較的薄いレジスト膜をマスクとして遮光膜のエッチングを実行すると、このエッチング中にレジストがダメージを受けてレジストパターンの形状が変化し、本来のレジストパターンを遮光膜上に正確に転写することが困難となる。
【００１３】
しかしながら、有機膜であるフォトレジストに、高い解像性及び高いパターニング精度とエッチング耐性とを同じに両立させることは技術的に困難であり、従来のパターニングのプロセスを踏襲する限り、高解像性を得るためにはフォトレジスト膜を薄膜化しなければならない反面、パターニング工程におけるエッチング耐性を担保するためにはフォトレジスト膜の薄膜化が制限されるということとなり、高解像性とエッチング耐性との間にトレードオフの関係が生じる結果となる。
【００１４】
このため、フォトレジストへの負荷を低減させてより高精度のフォトマスクパターンを形成するためには、遮光膜材料の選択を最適化してフォトマスクブランクの新たな構造を提案することが必要となる。
【特許文献１】特開２００３−１９５４７９号公報
【特許文献２】特開２００３−１９５４８３号公報
【特許文献３】登録実用新案第３０９３６３２号公報
【特許文献４】特開２００１−３１２０４３号公報
【特許文献５】特開昭６３−８５５５３号公報
【特許文献６】特開平７−１４０６３５号公報
【発明の開示】
【発明が解決しようとする課題】
【００１５】
遮光膜材料については既に多くの検討例があり、例えば特許文献４には、ＡｒＦ露光用の遮光層としてタンタル金属膜を用いた例が報告されている。この例では、遮光層としてタンタル金属膜を、反射防止層として酸化タンタル膜を用い、この２層をエッチングする際のフォトレジストへの負荷を低減するために、フォトレジストに対して比較的ダメージを与え難いフッ素系のガスプラズマでエッチングを実行することとされている。しかしながら、例えこのようなエッチング条件を選択したとしても、遮光層と反射防止層の２層を、フォトレジストのみをマスクとしてエッチングする以上は、フォトレジストへの負荷低減には限界があり、微細なフォトマスクパターンを高精度で形成に対するという要求を充分に満足することは困難である。
【００１６】
一方、ハードマスクを用いることでドライエッチング時のフォトレジストへの負担を軽減させるという手法も知られており、例えば特許文献５には、金属シリサイド膜上に形成したＳｉＯ2膜をエッチングマスクとして金属シリサイド膜のドライエッチングを実行するという手法が開示されている。しかしながら、ＳｉＯ2膜は導電性に乏しいために、電子ビーム露光時にチャージアップが生じてしまうという問題が起りやすい。また、フォトマスクブランクの欠陥検査は反射率に基づいてなされるのが一般的であり、ＡｒＦ露光用マスクの欠陥検査には２５７ｎｍの波長の光が使用されるが、正確な欠陥検査のためにはこの波長の光において１０〜２０％程度の反射率が必要とされる。しかし、ＳｉＯ2膜をエッチングマスクとして用いると、このＳｉＯ2膜の反射率が高すぎて欠陥検査そのものの障害となるという問題がある。
【００１７】
このように、従来のフォトマスクブランクの構造では、微細なフォトマスクパターンを高精度で形成するという要求に充分に応えることは困難であり、このことは露光光波長が短く高い解像度が求められる２５０ｎｍ以下の波長の光を露光光として用いるフォトリソグラフィ用フォトマスク（ＫｒＦ：２４８ｎｍ、ＡｒＦ：１９３ｎｍ、Ｆ2：１５７ｎｍ）で問題となり、特に６５ｎｍルール以下のサイズのレジストパターンを形成するためのフォトマスクにおいて深刻である。したがって、フォトレジストへの負荷を低減させてより高精度のフォトマスクパターンを形成するための遮光膜の材料選択が極めて重要となる。
【００１８】
本発明は、このような問題に鑑みてなされたもので、その目的とするところは、フォトマスクパターンを形成する際のマスクとして用いられるフォトレジストへの負担を軽減させることにより、微細なフォトマスクパターンを高精度で形成することが可能な構造の遮光膜を備えたフォトマスクブランク、およびそれを用いて作製されたフォトマスクを提供することにある。
【課題を解決するための手段】
【００１９】
本発明はこのような課題を解決するために、請求項１に記載の発明は、露光光に対して透明な基板上に第１遮光性膜と第２遮光性膜とが順次積層された遮光性膜を備えたフォトマスクブランクであって、前記第１遮光性膜は、フッ素系ドライエッチングでは実質的にエッチングされないクロム（Ｃｒ）を主成分とする層を含み、前記第２遮光性膜はフッ素系ドライエッチングが可能な珪素含有化合物を主成分とする層を含む、ことを特徴とする。
【００２０】
請求項２に記載の発明は、請求項１に記載のフォトマスクブランクにおいて、前記珪素含有化合物は、珪素の酸化物、窒化物、または酸化窒化物、もしくは珪素と遷移金属の酸化物、窒化物、または酸化窒化物である、ことを特徴とする。
【００２１】
請求項３に記載の発明は、請求項２に記載のフォトマスクブランクにおいて、前記遷移金属は、チタン（Ｔｉ）、バナジウム（Ｖ）、コバルト（Ｃｏ）、ニッケル（Ｎｉ）、ジルコニウム（Ｚｒ）、ニオブ（Ｎｂ）、モリブデン（Ｍｏ）、ハフニウム（Ｈｆ）、タンタル（Ｔａ）、タングステン（Ｗ）から選択された少なくとも１種の金属元素であることを特徴とする。
【００２２】
請求項４に記載の発明は、請求項２または３に記載のフォトマスクブランクにおいて、前記珪素含有化合物は、珪素１０〜９５ａｔ％、酸素０〜６０ａｔ％、窒素０〜５７ａｔ％、遷移金属０〜３５ａｔ％、の範囲の組成とされていることを特徴とする。
【００２３】
請求項５に記載の発明は、請求項１乃至４の何れか１項に記載のフォトマスクブランクにおいて、前記第２遮光性膜の露光光に対する光学濃度は、０．２〜３．０であることを特徴とする。
【００２４】
請求項６に記載の発明は、請求項５に記載のフォトマスクブランクにおいて、前記第２遮光性膜の露光光に対する光学濃度は、０．５〜２．５であることを特徴とする。
【００２５】
請求項７に記載の発明は、請求項１乃至６の何れか１項に記載のフォトマスクブランクにおいて、前記第２遮光性膜の膜厚は、１０ｎｍ以上５５ｎｍ以下であることを特徴とする。
【００２６】
請求項８に記載の発明は、請求項７に記載のフォトマスクブランクにおいて、前記第２遮光性膜の膜厚は２５ｎｍ以上５５ｎｍ以下であることを特徴とする。
【００２７】
請求項９に記載の発明は、請求項１乃至８の何れか１項に記載のフォトマスクブランクにおいて、前記第２遮光性膜の窒素含有量は、５ａｔ％以上２０ａｔ％以下であることを特徴とする。
【００２８】
請求項１０に記載の発明は、請求項１乃至９の何れか１項に記載のフォトマスクブランクにおいて、前記第２遮光性膜の露光波長での消衰係数ｋは、前記基板側から表面側にかけて漸次減少するプロファイルをもつことを特徴とする。
【００２９】
請求項１１に記載の発明は、請求項１乃至１０の何れか１項に記載のフォトマスクブランクにおいて、前記第１遮光性膜は、金属クロム、クロム酸化物、クロム窒化物、クロム酸窒化物、クロム酸化炭化物、クロム窒化炭化物、またはクロム酸窒化炭化物を主成分とする膜であることを特徴とする。
【００３０】
請求項１２に記載の発明は、請求項１１に記載のフォトマスクブランクにおいて、前記第１遮光性膜は、クロム３０〜９５ａｔ％、酸素０〜６０ａｔ％、窒素０〜５０ａｔ％、炭素０〜２０ａｔ％、の範囲の組成とされていることを特徴とする。
【００３１】
請求項１３に記載の発明は、請求項１乃至１２の何れか１項に記載のフォトマスクブランクにおいて、前記第１遮光性膜の露光光に対する光学濃度は、０．３〜３．０であることを特徴とする。
【００３２】
請求項１４に記載の発明は、請求項１３に記載のフォトマスクブランクにおいて、前記第１遮光性膜の露光光に対する光学濃度は、０．５〜２．０であることを特徴とする。
【００３３】
請求項１５に記載の発明は、請求項１乃至１４の何れか１項に記載のフォトマスクブランクにおいて、前記第１遮光性膜の膜厚は、５ｎｍ以上５０ｎｍ以下であることを特徴とする。
【００３４】
請求項１６に記載の発明は、請求項１５に記載のフォトマスクブランクにおいて、前記第１遮光性膜の膜厚は５ｎｍ以上２５ｎｍ以下であることを特徴とし、請求項１７に記載の発明は、請求項１６に記載のフォトマスクブランクにおいて、前記第１遮光性膜の膜厚は５ｎｍ以上１５ｎｍ以下であることを特徴とする。
【００３５】
請求項１８に記載の発明は、請求項１乃至１７の何れか１項に記載のフォトマスクブランクにおいて、前記第１遮光性膜と第２遮光性膜を順次積層させた遮光性膜の露光光に対する光学濃度は２．５以上であることを特徴とする。
【００３６】
請求項１９に記載の発明は、請求項１乃至１８の何れか１項に記載のフォトマスクブランクにおいて、前記第１遮光性膜と前記第２遮光性膜の少なくとも一方は、複数層を順次積層させた多層構造を有することを特徴とする。
【００３７】
請求項２０に記載の発明は、請求項１乃至１９の何れか１項に記載のフォトマスクブランクにおいて、前記第２遮光性膜は反射防止機能を有することを特徴とする。
【００３８】
請求項２１に記載の発明は、請求項１乃至２０の何れか１項に記載のフォトマスクブランクを用いて製造されたフォトマスクであり、請求項２１に記載の発明は、透明基板上に、フッ素系ドライエッチングでは実質的にエッチングされないクロムを主成分とする第１遮光性膜と、フッ素系ドライエッチングが可能な珪素含有化合物を主成分とする第２遮光性膜と、が順次積層された遮光性膜を備えたフォトマスクブランクを用いてフォトマスクを製造する方法であって、前記第２遮光性膜上に形成されたフォトレジストマスクを用いて該第２遮光性膜をフッ素系ドライエッチングしてパターニングする第１のステップと、前記パターニングされた第２遮光性膜またはレジスト膜をマスクとして前記第１遮光性膜を酸素含有塩素系ドライエッチングしてパターニングする第２のステップと、を備えていることを特徴とする。
【発明の効果】
【００３９】
本発明によれば、第１の遮光性膜と第２の遮光性膜の成膜材料を、互いにドライエッチング特性の異なるものとし、これを最適に選択して組み合わせることとしたので、フォトマスクパターンを形成する際のマスクとして用いられるフォトレジストへの負担を軽減させることが可能となり、その結果、微細なフォトマスクパターンを高精度で形成することが可能となる。
【発明を実施するための最良の形態】
【００４０】
以下に、図面を参照して本発明を実施するための最良の形態について説明する。
【００４１】
本発明者らは、フォトマスクのパターン形成に際してマスクとして用いられるフォトレジストへの負担を軽減させるために鋭意検討を重ねた結果、従来のフォトマスクブランクの問題点が、クロム系材料の遮光膜の上に設けられる反射防止膜を遮光膜と同様のクロム系材料で形成していたために反射防止膜と遮光膜の（ドライ）エッチング特性が類似したものとなってしまい、その結果、反射防止膜と遮光膜を単一のフォトレジストマスクで加工しなければならないこととなる点にあるとの結論に至った。そして、反射防止機能を有する遮光性膜（実質的な反射防止膜：以下「第２の遮光性膜」ということがある。）と実質的な遮光膜として機能する遮光性膜（以下「第１の遮光性膜」ということがある。）に互いにドライエッチング特性の異なる材料を最適に選択して組み合わせることにより、フォトマスクパターン形成時のレジストマスクへの負担を軽減させることが可能であることを見出した。
【００４２】
したがって、本発明においては、反射防止機能を有する第２の遮光性膜と実質的な遮光膜として機能する第１の遮光性膜の材料として互いにエッチング特性の異なるもの（異種材料系）を選択し、このエッチング選択性を利用してフォトマスクパターン形成時のレジストマスクへの負担を軽減するという新規な構造を採用している。
【００４３】
詳細は後述するが、第１の遮光性膜と第２の遮光性膜の材料のエッチング選択性を利用すれば、第２の遮光性膜のエッチングマスクとしてのみレジストマスクを用い、パターニングされた第２の遮光性膜をハードマスクとして第１の遮光性膜のエッチングを行うということが可能となる。特に、第２の遮光性膜の材料としてフォトレジストへの負荷が比較的軽いフッ素系ドライエッチングで加工が可能な材料（例えば、珪素化合物や金属珪素化合物、特に金属珪素酸化物、金属珪素窒化物、あるいは金属珪素酸化窒化物など）を選択すれば、レジストマスクへの負荷は大幅に低減されてレジストパターンの形状変化が顕著に減少することとなり、反射防止機能を有する第２の遮光性膜に本来のレジストパターンを正確に転写することができる。そして、このパターニングされた第２の遮光性膜をハードマスクとして、クロムを主成分とする第１の遮光性膜（クロム系遮光膜）をエッチングすることにより、実質的な遮光膜として機能する第１の遮光性膜上に所定のフォトマスクパターンを正確に転写されることとなる。なお、残存するレジストマスクを用いてクロムを主成分とする第１の遮光性膜（クロム系遮光膜）をエッチングすることも可能である。
【００４４】
また、本発明のフォトマスクブランクの構成では、レジストマスクを用いて実行されるエッチングの時間も短縮されるためにレジスト膜厚を薄くすることが可能となるから、フォトマスクパターンを微細化してもアスペクト比が大きくなりすぎることがなく、パターン形状の劣化に伴うパターン転写精度の低下や、レジストパターンの一部剥離に起因するパターン抜けなどの不都合も回避することができる。
【００４５】
このように、フォトレジストへの負荷の比較的軽いフッ素系ドライエッチング加工が可能な材料を反射防止機能を有する第２の遮光性膜の材料として選択し、この第２の遮光性膜上に比較的薄い膜厚のフォトレジストマスクを形成して第２の遮光性膜をパターニングし、この第２の遮光性膜をハードマスクとして第１の遮光性膜（クロム系遮光膜）をエッチングすることとすれば、フォトマスクブランクのパターニング工程においてフォトレジストのエッチング耐性を担保するためにフォトレジスト膜の薄膜化が制限されるという制約がなくなり、高解像性を得るためのフォトレジスト膜の薄膜化が可能となる。つまり、従来のフォトマスクブランクの構造が抱える問題点（高解像性とエッチング耐性との間のトレードオフの関係）が解消され、フォトレジストへの負担を軽減させて、微細なフォトマスクパターンを高精度で形成することが可能となる。
【００４６】
以下に、実施例により、本発明をより詳細に説明する。
【実施例１】
【００４７】
（フォトマスクブランクの基本構造）
図１は、本発明のフォトマスクブランクの基本構造例を説明するための断面概略図で、このフォトマスクブランクの基本構造は、図１（ａ）に図示したように、光学的に透明な基板１１の一方主面に遮光性膜１２が設けられており、この遮光性膜１２が第１の遮光性膜１３と第２の遮光性膜１４を順次積層させて構成されている。基板１１としては、石英ガラスやＣＦ2あるいはアルミノシリケートガラスなどの一般的な透明基板を用いることができる。また、第１の遮光性膜１３はフッ素系のドライエッチング（Ｆ系ドライエッチング）では実質的にエッチングされない膜であり、その主成分はクロムである。さらに、第２の遮光性膜１４はＦ系ドライエッチングが可能な珪素含有化合物を主成分とする膜である。
【００４８】
ここで、第２の遮光性膜１４の主成分である珪素含有化合物には、例えば、珪素の酸化物、窒化物、または酸化窒化物、もしくは珪素と遷移金属の酸化物、窒化物、または酸化窒化物を選択することができる。このような遮光性膜では導電性を確保することができるために電子線による描画を行う際のチャージアップ抑制効果に優れており、特に遷移金属が含まれる場合に、この特徴が強く期待できる。また、後述するように反射率の波長依存性にも優れている。
【００４９】
珪素含有化合物に含有される遷移金属としては、例えば、チタン（Ｔｉ）、バナジウム（Ｖ）、コバルト（Ｃｏ）、ニッケル（Ｎｉ）、ジルコニウム（Ｚｒ）、ニオブ（Ｎｂ）、モリブデン（Ｍｏ）、ハフニウム（Ｈｆ）、タンタル（Ｔａ）、タングステン（Ｗ）から選択された少なくとも１種の金属元素とすることができるが、ドライエッチング加工性や薬品耐性および導電性の観点からはモリブデンが最も好ましい。このような遷移金属を含有させた膜は、薬品耐性や導電性および光学特性に優れた反射防止膜としての機能を備えている。
【００５０】
第２の遮光性膜１４の材料である珪素含有化合物の組成（原子数比：ａｔ％）は、珪素が１０〜９５ａｔ％、酸素が０〜６０ａｔ％、窒素０〜５７ａｔ％、遷移金属が０〜３５ａｔ％、の範囲となるように設定され、好ましくは遷移金属を少なくとも０．２ａｔ％以上含有させるようにする。なお、必要に応じて、この珪素含有化合物に３０ａｔ％以下の炭素を含有させるようにしてもよい。
【００５１】
この第２の遮光性膜の露光光に対する光学濃度は、第１の遮光性膜と第２の遮光性膜を順次積層させた遮光性膜の露光光に対する光学濃度が２．５以上となるように、好ましくは０．２〜３．０の範囲となるように膜設計され、さらに好ましくは０．５〜２．５の範囲とされる。また、第２の遮光性膜１４の厚みは、検査に用いる光の波長に応じて適切に設計が成されるが、通常は１０〜４５ｎｍの膜厚とすることにより反射防止効果が得られる。なお、ＡｒＦ露光用フォトマスクの作製に用いるフォトマスクブランクの場合には、第２の遮光性膜１４の厚みを１５〜３０ｎｍとすることが好ましい。
【００５２】
第２の遮光性膜１４の露光波長での消衰係数ｋのプロファイルは、好ましくは、基板１１側から表面側にかけて漸次減少するように設計される。このようなプロファイルは、第２の遮光性膜１４の材料である珪素含有化合物中での遷移金属濃度を変化させることで実現できる。具体的には、遷移金属濃度を高めると消衰係数ｋは大きくなり、逆に、遷移金属濃度を低くすることで消衰係数ｋを小さくすることができる。つまり、基板１１側から表面側にかけて膜中の遷移金属濃度が漸次低くなるように組成設計すればよい。
【００５３】
また、珪素含有化合物中での軽元素（酸素、窒素、炭素）濃度を変化させることによっても上記の衰係数ｋのプロファイルを実現できる。具体的には、軽元素濃度を高めると消衰係数ｋは小さくなり、逆に、軽元素濃度を低くすることで消衰係数ｋを大きくすることができる。つまり、基板１１側から表面側にかけて膜中の軽元素濃度が漸次高くなるように組成設計すればよい。
【００５４】
このような消衰係数プロファイルとすると、第２の遮光性膜１４の遮光性が高まり、第１の遮光性膜１３の膜厚設計の自由度を高めることができる。これにより、パターニング時の第１の遮光性膜１３のサイドエッチ量が制御可能となることに加え、「反射防止膜」として機能させた場合に反射率の波長特性を改善することが可能となる。
【００５５】
また、第２の遮光性膜１４の組成を、第１の遮光性膜１３との界面領域で珪素が不飽和状態となるように設計すると第１の遮光性膜１３との密着性を向上させることができる。一方、表面側の組成を珪素が飽和（あるいは過飽和）となるように設計すると、短波長域での反射率低減化を図ることが可能となって半導体基板上へのパターン転写特性が向上することに加え、薬品耐性も向上する。
【００５６】
第１の遮光性膜１３はクロムを主成分とする膜であり、例えば、金属クロム、クロム酸化物、クロム窒化物、クロム酸窒化物、クロム酸化炭化物、クロム窒化炭化物、またはクロム酸窒化炭化物を主成分とする。第１の遮光性膜１３の組成は、クロムが３０〜９５ａｔ％、酸素が０〜６０ａｔ％、窒素が０〜５０ａｔ％、炭素が０〜２０ａｔ％、の範囲となるように設定される。
【００５７】
この第１の遮光性膜１３の露光光に対する光学濃度は、第１の遮光性膜１３と第２の遮光性膜１４を順次積層させた遮光性膜１２の露光光に対する光学濃度が２．５以上となるように、好ましくは０．３〜３．０の範囲となるように膜設計され、さらに好ましくは０．５〜２．０の範囲とされる。また、その膜厚は、好ましくは５ｎｍ以上５０ｎｍ以下とされ、さらに好ましくは５ｎｍ以上２５ｎｍ以下に設定される。このような膜厚設計とすることで、導電性を充分低く抑えることができ、パターニング工程でのサイドエッチも抑制することが可能となる。
【００５８】
通常は、第２の遮光性膜１４をいわゆる「反射防止膜」として、第１の遮光性膜１３をいわゆる「遮光膜」として用いるが、本明細書においてはこれらの２層を積層させたものを一体的に「遮光性膜」と呼んでいる。なお、これらの膜構成は種々の設計が可能である。例えば、第２の遮光性膜１４の基板１１側の組成を酸素や窒素の含有量が極めて低くなるように設計して機能的には「遮光膜」の一部としたり、逆に、第１の遮光性膜１３の第２の遮光性膜１４側の組成を酸素や窒素の含有量が比較的高くなるように設計して機能的には「反射防止膜」の一部としたりすることができる。本明細書では、第１の遮光性膜１３が「反射防止膜」の一部として機能している場合も実質的な「遮光膜」として取り扱い、第２の遮光性膜１４が「遮光膜」の一部として機能している場合も実質的な「反射防止膜」として取り扱う。
【００５９】
本発明のフォトマスクブランクを構成する第１の遮光性膜１３および第２の遮光性膜１４は、それぞれを単一の層で構成することは勿論のこと、これらの膜の双方もしくは一方を複数の層を積層させた多層膜とするようにしてもよい。このような多層構造を採用する採用する場合にも、各遮光性膜の構成要素である層のうちの少なくとも１層の組成を上述した組成範囲のものとするのが好ましい。また、多層構造とする代わりに、膜組成を傾斜的に変化させる（傾斜構造とする）こととしてもよい。
【００６０】
このような傾斜構造を第２の遮光性膜（反射防止膜）に採用すると、検査に用いる光に対して好ましい反射率が得られる波長領域を広げることができる。また、遮光性膜の最表面の軽元素含有量を高くする（あるいは軽元素含有量の高い膜を設ける）ことにより、表面の化学的安定性を高めることができる。さらに、第１の遮光性膜（遮光膜）の基板側の１０ｎｍ程度の領域の軽元素含有率を高めてクロム含有率を低くすることで、エッチングの面内ばらつきを抑制することができる。
【００６１】
また、図１（ｂ）に図示したように、基板１１の主面上に遮光性膜１２を直接設けるのではなく、基板１１と遮光性膜１２との間（すなわち、基板１１と第１の遮光性膜１３との間）に第３の光学膜１５を設けるようにしてもよい。このような第３の光学膜１５としては、例えば、エッチングストッパ膜や半透明膜あるいは位相シフト膜などがあり得る。このような第３の光学膜１５を設ける構造とする場合には、この第３の光学膜１５と第１の遮光性膜１３と第２の遮光性膜１４の露光光に対する光学濃度の総和が２．５以上となるように膜設計がなされる。なお、第４あるいは第５の光学膜を設けるようにすることも可能であることはいうまでもない。
【００６２】
第３の光学膜１５をハーフトーンの位相シフト層（ハーフトーン位相シフト層）とする場合があり得るが、上述した第２の遮光性膜１４と同様にフッ素系ドライエッチングが可能な膜組成とすることが好ましく、成膜材料として、珪素の酸化物、窒化物、または酸化窒化物、もしくは珪素と遷移金属の酸化物、窒化物、または酸化窒化物などが好適に選択される。また、好ましくは、第２の遮光性膜１４と同一条件下でフッ素系ドライエッチングを施した場合のクリアタイム（エッチング除去される時間）が、第２の遮光性膜１４のクリアタイムよりも長くなるように組成や膜厚が設計される。
【００６３】
第２の遮光性膜１４や第３の光学膜１５の成膜材料を、珪素や珪素と遷移金属の酸化物または窒化物もしくは酸化窒化物とする場合の成膜は、例えば特許文献６に開示されているような、公知の手法で実行することができる。例えば、珪素とモリブデンあるいはモリブデンシリサイドのターゲットを適当に組み合わせ、反応性ガス雰囲気中あるいは反応性ガスとアルゴンなどの不活性ガスの混合ガス雰囲気中で反応性スパッタリングを行って成膜される。
【００６４】
同様に、第１の遮光性膜１３の主成分を、クロム酸化物、クロム窒化物、クロム酸窒化物、クロム酸化炭化物、クロム窒化炭化物またはクロム酸窒化炭化物とする場合にも、クロムをターゲットとして反応性スパッタリングを行うなどの公知の手法を採用し得る。
【００６５】
これらのスパッタリング方式としては、直流（ＤＣ）電源を用いても高周波（ＲＦ）電源を用いてもよく、マグネトロン方式あるいはその他の方式であってもよい。スパッタリングガスとしては、Ａｒ、Ｎｅなどの不活性ガスを用いることができる。また、反応性ガスは、目的の組成に合わせて適宜選択される。例えば、ＣｒＯを成膜するときにはＯ2などの酸素を含むガスを用い、ＣｒＯＮを成膜するときにはＮ2、ＮＯ2、Ｎ2Ｏ、ＮＯなどの窒素を含むガスとＯ2、Ｎ2Ｏ、ＮＯ、ＮＯ2などの酸素を含むガスを混合して用い、ＣｒＯＮＣを成膜するときにはＣＯ、ＣＯ2、ＣＨ4などの炭素を含むガスとＮ2、ＮＯ2、Ｎ2Ｏ、ＮＯなどの窒素を含むガスとＯ2、Ｎ2Ｏ、ＮＯ、ＮＯ2、ＣＯ2などの酸素を含むガスを混合して用いる。
【実施例２】
【００６６】
（フォトマスクブランクの製造プロセス）
本実施例では、実施例１で説明した構成の本発明のフォトマスクブランクを得るための製造プロセスを説明する。
【００６７】
〔第１の遮光性膜（遮光膜）〕
図２は、本発明のフォトマスクブランクが備える第１の遮光性膜の成膜に用いたスパッタリング装置の構成を説明するための概略断面図で、この図において、１１は６インチの角形石英基板である透明基板、１０１はチャンバ、１０２ａは第１のターゲット、１０２ｂは第２のターゲット、１０３はスパッタガス導入口、１０４はガス排気口、１０５は基板回転台、１０６ａおよび１０６ｂはそれぞれ、第１および第２のターゲットにバイアスを印加するための電源である。
【００６８】
本実施例では第１のターゲット１０２ａとしてクロムターゲットを用い、このターゲットのみをスパッタリングすることでクロムの第１の遮光性膜を成膜している。スパッタリングガスとしてはＡｒを用い、Ａｒガスを１０ｓｃｃｍ、Ｎ2ガスを４ｓｃｃｍの流量でチャンバ１０１内に導入し、チャンバ内ガス圧が０．１Ｐａになるように設定した。そして、成膜前加熱温度１２０℃とし、Ｃｒターゲットに１０００Ｗの放電電力を印加して、基板１１を３０ｒｐｍで回転させながら膜厚４０ｎｍの窒化クロム膜を成膜し、これを第１の遮光性膜（遮光膜）とした。なお、この窒化クロム膜の組成は、クロム（Ｃｒ）と窒素（Ｎ）の組成比（原子比）が９：１のＣｒＮ（Ｃｒ：Ｎ＝９：１）膜である。
【００６９】
〔第２の遮光性膜（反射防止膜）〕
図２に図示した構成のスパッタリング装置を用いて、第１の遮光性膜（遮光膜）上に第２の遮光性膜（反射防止膜）を成膜し、本発明のフォトマスクブランクの遮光性膜とした。なお、ここで用いたターゲットは、第１のターゲット１０２ａとして珪素（Ｓｉ）単結晶、第２のターゲット１０２ｂとしてモリブデンシリサイド（ＭｏＳｉ3）多結晶である。成膜中のチャンバ内ガス圧が０．１Ｐａとなるようにガス流量の設定を行い、基板を３０ｒｐｍで回転させながら、モリブデンシリサイド化合物膜（ＭｏＳｉＮ膜）を成膜した。
【００７０】
具体的には、スパッタガスとしてＡｒガスを２０ｓｃｃｍ、Ｎ2ガスを０ｓｃｃｍの流量でチャンバ１０１内に導入してチャンバ内ガス圧を０．１Ｐａとし、ＭｏＳｉ3ターゲットに７００Ｗ、Ｓｉターゲットに３００Ｗの放電電力を印加して、基板１１を３０ｒｐｍで回転させながら成膜を開始し、次第に、Ａｒガスを５ｓｃｃｍ、Ｎ2ガスを５０ｓｃｃｍ、の流量でチャンバ１０１内に導入してチャンバ内ガス圧を０．１Ｐａとし、ＭｏＳｉ3ターゲットの放電電力が１００Ｗ、Ｓｉターゲットの放電電力が９００Ｗとなるように成膜条件を連続的に変化させながら膜厚がほぼ２０ｎｍとなるように成膜した。このような成膜条件とすれば、膜中の遷移金属含有量や窒素含有量が徐々に変化する組成勾配をもつ「傾斜構造」の膜とすることができる。
【００７１】
〔第３の光学膜〕
第３の光学膜の成膜も、第１および第２の遮光性膜と同様に、図２に図示した構成のスパッタリング装置を用いて行われる。すでに説明したように、この第３の光学膜をハーフトーン位相シフト層とする場合には、珪素の酸化物、窒化物、または酸化窒化物、もしくは珪素と遷移金属の酸化物、窒化物、または酸化窒化物で成膜することが好ましい。したがって、ハーフトーン位相シフト層をどの化合物で形成するかに応じてスパッタリング用のターゲットが適当に選択され、上記の第２の遮光性膜と概ね同様の条件下で成膜がなされる。
【００７２】
なお、ハーフトーン位相シフト層を、互いに異なる組成の膜を積層させた複合膜とすることもできる。このようなハーフトーン位相シフト層は、上記で列挙した材料からなる単層膜あるいは多層膜の透過率が２〜４０％、位相シフト量が約１８０°となるように膜組成が設計される。具体的な成膜例は以下のとおりである。
【００７３】
先ず、第１のターゲット１０２ａとしてＳｉ単結晶を、第２のターゲット１０２ｂとしてＭｏＺｒＳｉ4焼結体を使用し、ＭｏＺｒＳｉ4ターゲットに５６０Ｗ、Ｓｉターゲットに１０００Ｗの放電電力を印加して、基板１１を３０ｒｐｍで回転させながらスパッタ成膜を行い、基板１１上に１０ｎｍの厚みの光学調整層を成膜した。スパッタガスは、流量８ｓｃｃｍのＡｒ、流量２０ｓｃｃｍのＮ2、および流量５ｓｃｃｍのＯ2の混合ガスとした。また、スパッタ時のチャンバ内ガス圧力は０．１５Ｐａに設定した。
【００７４】
次に、放電電力をＭｏＺｒＳｉ4ターゲットが４３０Ｗ、Ｓｉターゲットが１０００Ｗとなるように変更し、スパッタガスを１５ｓｃｃｍのＡｒ、１００ｓｃｃｍのＮ2、および１ｓｃｃｍのＯ2の混合ガスに変更し、基板１１を３０ｒｐｍで回転させながら、ガス圧力０．２５Ｐａにて厚み４０ｎｍの低応力層を成膜した。
【００７５】
更に、放電電力をＭｏＺｒＳｉ4ターゲットが１００Ｗ、Ｓｉターゲットが１０００Ｗとなるように変更し、スパッタガスを５ｓｃｃｍのＡｒ、５０ｓｃｃｍのＮ2、および５ｓｃｃｍのＯ2の混合ガスに変更し、基板１１を３０ｒｐｍで回転させながら、ガス圧力０．１Ｐａにて２０ｎｍに示される厚みの表面層を成膜した。
【００７６】
このように、ハーフトーン位相シフト層を、光学調整層と低応力層と表面層の３層からなる積層構造として構成した。
【００７７】
〔第２の遮光性膜のハードマスクとしての実用性〕
上述した条件で成膜した第１および第２の遮光性膜を備えたフォトマスクブランクを用いて、第２の遮光性膜のハードマスクとしての実用性の確認を行った。第２の遮光性膜上に、化学増幅型フォトレジスト（膜厚１００ｎｍ）を塗布して電子線リソグラフィでパターン形成してレジストマスクを形成し、これをマスクとして第２の遮光性膜（反射防止膜）にフッ素系ドライエッチング（ＣＦ4流量８０ｓｃｃｍ、印加バイアス６０Ｗ、チャンバ内圧力２Ｐａ）を施してパターニングを行った。
【００７８】
パターニング終了後のフォトマスクブランクの断面を走査型電子顕微鏡で観察した結果、そのエッチング断面形状は良好であり、第１の遮光性膜（遮光膜）へのエッチングは実質的に進行していないことが確認できた。この結果から、第２の遮光性膜（反射防止膜）が、第１の遮光性膜（遮光膜）をパターニングする際のハードマスクとして充分に使用可能であることが確認できた。
【００７９】
〔光学濃度〕
上述した条件で成膜した第１および第２の遮光性膜を備えたフォトマスクブランクを用い、これに基板側から光を入射させた場合の遮光性膜の光学濃度を分光光度計で測定した。
【００８０】
図３は、上述の条件で成膜したＣｒＮ（Ｃｒ：Ｎ＝９：１）の第１の遮光性膜（膜厚４０ｎｍ）上に、膜厚が２３．４ｎｍのＭｏＳｉＮの第２の遮光性膜を備えたフォトマスクブランクの光学濃度（ＯＤ）の波長依存性を示す図である。この図に示されているように、波長１９３ｎｍの光における光学濃度として３．０程度の値が得られ、ＡｒＦ露光での光学濃度を２．５以上とすることができることが確認された。
【００８１】
なお、図３に示したフォトマスクの第２の遮光性膜は、先ず、スパッタガスとしてＡｒガスを２０ｓｃｃｍ、Ｎ2ガスを０ｓｃｃｍの流量でチャンバ１０１内に導入してチャンバ内ガス圧を０．１Ｐａとし、初期放電電力をＭｏＳｉ3ターゲット７００Ｗ、Ｓｉターゲット３００Ｗに設定して成膜を開始し、その後、次第に、Ａｒガスを５ｓｃｃｍ、Ｎ2ガスを５０ｓｃｃｍの流量でチャンバ１０１内に導入してチャンバ内ガス圧を０．１Ｐａとし、最終的な放電電力がＭｏＳｉ3ターゲット１００Ｗ、Ｓｉターゲット９００Ｗとなるように連続的に成膜条件を変化させながら成膜した。
【００８２】
〔反射率の波長依存性〕
上述した条件で成膜した第１および第２の遮光性膜を備えたフォトマスクブランクを用い、これに遮光性膜側から光を入射させた場合の反射光の強度を分光光度計で測定して反射率の波長依存性を測定した。
【００８３】
図４は、波長１９０ｎｍから６００ｎｍの範囲の光に対する反射率を測定した結果を示す図であり、表１にはＮｏ．１乃至４の評価試料のそれぞれの成膜条件を纏めた。なお、評価試料Ｎｏ．１〜３は第２の遮光性膜を単層構造としたものであり、評価試料Ｎｏ．４は第２の遮光性膜を２層構造としたものである。
【００８４】
図４に示した結果から明らかなように、ＡｒＦ露光波長（λ＝１９３ｎｍ）の光における反射率が１０％以下となるように低反射率とすることが可能であることに加え、検査波長（λ＝２５７ｎｍ）の光における反射率を１０〜２０％の範囲に収めることができる。
【００８５】
このように、第２の遮光性膜（反射防止膜）の膜厚が１５〜３０ｎｍの範囲にあれば、２５７ｎｍの波長の光に対する反射率を１０〜２０％とすることができ、一般的な欠陥検査装置での検査が可能であることが確認された。
【００８６】
ここで、評価試料Ｎｏ．３では、第２の遮光性膜成膜時のスパッタパワーは一定とされ、膜中の遷移金属組成は勾配をもたない。この場合には、他の成膜条件（膜中の遷移金属組成に勾配をもたせる成膜条件）で成膜された膜と比較して、反射率の波長依存性が大きくなり、検査波長での反射率制御が難しくなる傾向にある。これは、遷移金属と窒素含有量の両方を傾斜構造とした他の条件と比較して、消衰係数ｋの基板側と表層側の差が小さいために多重反射条件がシャープになるためである。また、評価試料Ｎｏ．３が備える第２の遮光性膜は、膜中の遷移金属含有量（ａｔ％）が少ないが、このような組成では、長波長域での消衰係数ｋが小さくなるため、反射率の波長依存性がより大きくなる傾向を示す。
【００８７】
【表１】
2006146152.tif 000003
【００８８】
〔化学的安定性（薬品耐性）〕
上述した条件で成膜した第１および第２の遮光性膜を備えたフォトマスクブランクを用いて、化学的安定性（薬品耐性）の確認を行った。具体的には、アンモニア過水（アンモニア水：過酸化水素水：水＝１：１：３０（容量比））、および硫酸過水（硫酸：過酸化水素水＝４：１（容量比））にそれぞれ１時間浸漬した後の反射率変化量を分光光度計により測定した。その結果、上記のいずれの条件においても波長３６５ｎｍにおける反射率変化は２％以下であり、実用上充分な化学的安定性（薬品耐性）を示すことが確認された。
【実施例３】
【００８９】
（バイナリーフォトマスクの製造プロセス）
本実施例では、本発明のフォトマスクブランクを使用してフォトマスクを得るための製造プロセスを説明する。ここでは、フォトマスクがバイナリーマスクであるものとして説明する。
【００９０】
図５は、バイナリーフォトマスクの製造プロセスを説明するための図で、先ず、基板１１に設けた遮光性膜１２の上にフォトレジスト膜１６を塗布して（図５（ａ））、このフォトレジスト１６に回路パターン描画用のレジストパターン１７を形成する（図５（ｂ））。なお、好ましくは、フォトレジスト膜１６を塗布する前に基板の表面エネルギを下げるための表面処理を施しておく。これは、その後のプロセスにおいて、微細なパターンが形成されたレジストマスクが剥がれたり倒れたりすることを防止するための処理である。
【００９１】
この表面処理方法として最も好ましい方法は、半導体製造工程で常用されるヘキサメチルジシラザン（ＨＭＤＳ）やその他の有機シリコン系の表面処理剤で基板表面（実際には遮光性膜表面）をアルキルシリル化する方法で、これらの表面処理剤を含有したガス中に基板表面を暴露させたり、あるいは基板表面に表面処理剤を直接塗布するなどの方法がある。
【００９２】
用いるフォトレジストは、フォトマスクパターンの作製に使用する描画装置に応じて適切なものが選択されるが、微細パターニングに一般的に用いられる電子ビーム（ＥＢ）描画用レジストとしては、通常は、芳香族骨格をポリマー中に有するポジ型あるいはネガ型のレジストが用いられる。なお、より微細なパターンが形成されるフォトマスクの作製には、化学増幅型レジストを用いることが好ましい。
【００９３】
フォトレジスト膜１６は、パターン形状が良好に得られ、且つエッチングマスクとしての機能を果たし得る範囲の膜厚とされる。特に、微細なパターン形成が求められるＡｒＦ露光用フォトマスクを作製する場合のフォトレジスト膜１６はアスペクト比が大きくならないように比較的薄膜であることが必要であり、３５０ｎｍ以下であることが好ましく、より好ましくは２５０ｎｍ以下とされる。
【００９４】
一方、フォトレジスト膜１６の膜厚下限は用いるレジスト材料のエッチング耐性などの条件を総合的に考慮して決定されるが、一般的なレジスト材料を用いた場合には７５ｎｍ以上であることが好ましく、より好ましくは１００ｎｍ以上とされる。なお、シリコーン系樹脂を使用したレジストと芳香族系樹脂を使用した下層膜の組み合わせによる「多層レジスト法」や、芳香族系化学増幅型レジストとシリコーン系表面処理剤を組み合わせた「表面イメージング法」を採用する場合には、フォトレジスト膜１６の総厚を上記値よりも薄くすることが可能となる。なお、当然のことであるが、フォトレジストの塗布条件や乾燥方法は、用いるレジストに応じて適当なものが選択される。
【００９５】
フォトレジスト膜１６への描画は光照射による方法で行うことも可能であるが、一般には、微細パターンを形成するために好ましい方法であるＥＢ照射による方法が採用される。例えば、レジストとして化学増幅型のものを使用してこれをＥＢ照射により描画する場合には、通常３〜３０μＣ／ｃｍ2のエネルギ密度範囲の電子ビームで描画を行い、この描画の後に加熱処理および現像処理してレジストパターン１７が得られる。
【００９６】
こうして得られたレジストパターン１７をマスクとして、反射防止膜としての機能をもたせる第２の遮光性膜１４のパターニングを行う（図５（ｃ））。第２の遮光性膜１４は珪素含有化合物を主成分とする膜であるため、フッ素系（Ｆ系）あるいは酸素非含有塩素系（Ｃｌ系）のドライエッチングでパターニングが可能であるが、本発明では、フォトレジストへの負荷が比較的軽いフッ素系ドライエッチングを選択する。このようなフッ素系ドライエッチングに使用されるガスは、ＣＦ4やＣ2Ｆ6などのフッ素含有ガスとされるが、必要に応じて酸素などのガスを添加してもよい。
【００９７】
このエッチング工程では、クロムを主成分とする膜である第１の遮光性膜１３は実質的にエッチングされないため、レジストパターン１７は第２の遮光性膜１４のエッチングマスクとしてのみ機能することとなる。したがって、レジストパターン１７の厚みは第２の遮光性膜１４のエッチングマスクとしての役目を果たす範囲で薄膜化することが可能となるから、アスペクト比の増大を抑制してパターニングの精度を高めることが可能となる。
【００９８】
次に、パターニングされたフォトレジスト１７と第２の遮光性膜１４とをエッチングマスクとして、第１の遮光性膜１３を酸素含有塩素系（（Ｃｌ＋Ｏ）系）ドライエッチングしてパターニングする（図５（ｄ））。ここで、酸素含有塩素系ドライエッチングの条件に特別な制限はなく、従来よりクロム化合物膜をドライエッチングする際に用いられてきた公知のものとしてよい。例えば、塩素ガスと酸素ガスの混合比（Ｃｌ2ガス：Ｏ2ガス）を体積流量比で１：２〜２０：１とし、必要に応じてヘリウムなどの不活性ガスを混合する。なお、塩素ガスに対して５％以上の体積流量比で酸素ガスを混合させると、第２の遮光性膜として用いられる珪素含有化合物への実質的なエッチングは進行しないことを確認している。
【００９９】
このようにして遮光性膜のパターニングが完了し、第２の遮光性膜１４上に残存しているレジストパターン１７が剥離され（図５（ｅ））、硫酸と過酸化水素水の混合液やアンモニア水と過酸化水素水の混合液などの洗浄液で最終洗浄してバイナリーフォトマスクが完成する。
【実施例４】
【０１００】
（位相シフトマスクの製造プロセス）
本実施例では、本発明のフォトマスクブランクを使用して位相シフトマスクを得るための製造プロセスを説明する。
【０１０１】
図６は、位相シフトマスクの製造プロセスを説明するための図で、先ず、基板１１に位相シフト層１５を介して設けられた遮光性膜１２の上に第１のフォトレジスト膜１８を塗布して（図６（ａ））、このフォトレジスト膜１８に回路パターン描画用の第１のレジストパターン１９を形成する（図６（ｂ））。なお、フォトレジスト膜１８を塗布する前に基板の表面エネルギを下げるための表面処理を施しておくことが好ましいのは上述したとおりである。また、ここで用いられるフォトレジストの好ましい選択や膜厚も上述したとおりである。
【０１０２】
こうして得られた第１のレジストパターン１９をマスクとして、反射防止膜としての機能をもたせる第２の遮光性膜１４のパターニングをフッ素系ドライエッチングで行う（図６（ｃ））。
【０１０３】
この状態で第１のレジストパターン１９を剥離し（図６（ｄ））、新たに第２のフォトレジスト膜を塗布してパターニングを施し、第２のレジストパターン２０を形成する（図６（ｅ））。この第２のレジストパターン２０は、最終的に所望の領域に遮光性膜１２が残るように形成される。なお、一般的な位相シフトマスクでは、最終的に得るべき遮光性膜１２のパターンの微細度は、位相シフト層１５のパターン微細度よりも低い。このため、全てのエッチングが完了するまでレジストで被覆された部分の第２の遮光性膜に物性変化を生じさせないように、高解像性よりもむしろエッチング耐性を重視して保護膜としての第２のフォトレジスト膜が材料選択される。
【０１０４】
次に、パターニングされた第２のレジストパターン２０と第２の遮光性膜１４とをエッチングマスクとして、第１の遮光性膜１３を酸素含有塩素系（（Ｃｌ＋Ｏ）系）ドライエッチングしてパターニングする（図６（ｆ））。この酸素含有塩素系ドライエッチングの条件もすでに説明したように、例えば、塩素ガスと酸素ガスの混合比（Ｃｌ2ガス：Ｏ2ガス）を体積流量比で１：２〜２０：１とし、必要に応じてヘリウムなどの不活性ガスを混合する。このようにして遮光性膜１２のパターニングが完了する。
【０１０５】
すでに説明したように、位相シフト層１５の成膜材料はフッ素系ドライエッチングが可能なように、珪素や珪素と遷移金属の酸化物、窒化物、または酸化窒化物などとされ、そのパターニングはフッ素系ドライエッチングにより実行される。なお、この工程では、第２のレジストパターン２０で被覆されていない第２の遮光性膜１４はエッチングを受けるため、実効的なエッチングマスクとして機能するのはクロム系材料からなる第１の遮光性膜１３であり、これをマスクとして位相シフト層１５にパターン転写される（図６（ｇ））。
【０１０６】
本実施例では、第２の遮光性膜１４と同一条件下でフッ素系ドライエッチングを施した場合の位相シフト層１５のクリアタイム（エッチング除去される時間）が、第２の遮光性膜１４のクリアタイムよりも長くなるように組成や膜厚が設計されている。このようなクリアタイムの設定を行うと、第２の遮光性膜１４は位相シフト層１５のエッチング工程中に完全に除去され、エッチング終了段階では、第２のレジストパターン２０で保護されていない位相シフト層１５の上にはクロム系材料からなる第１の遮光性膜１３のみが残ることとなる。なお、この位相シフト層１５のエッチング条件は、すでに公知の一般的な手法によることができる。
【０１０７】
そして、遮光性膜として不要となった第１の遮光性膜１３はクロム系材料の一般的なエッチング条件のもとで除去され（図６（ｈ））、最後に、第２の遮光性膜１４上に残存している第２のレジストパターン２０が剥離され（図６（ｉ））、硫酸と過酸化水素水の混合液やアンモニア水と過酸化水素水の混合液などの洗浄液で最終洗浄して位相シフトマスクが完成する。
【０１０８】
なお、図７に示したように、第２のレジストパターン２０は、第１の遮光性膜１３のエッチング後に設けるようにしてもよい。この場合には、遮光性膜１２の上に第１のフォトレジスト膜１８を塗布して（図７（ａ））、このフォトレジスト膜１８に回路パターン描画用の第１のレジストパターン１９を形成し（図７（ｂ））、この第１のレジストパターン１９をマスクとして第２の遮光性膜１４のパターニングをフッ素系ドライエッチングで行う（図７（ｃ））。そして、第２の遮光性膜１４（と第１のレジストパターン１９と）をエッチングマスクとして、第１の遮光性膜１３を酸素含有塩素系（（Ｃｌ＋Ｏ）系）ドライエッチングしてパターニングする（図７（ｄ））。
【０１０９】
この状態で第１のレジストパターン１９を剥離し（図７（ｅ））、新たに第２のフォトレジスト膜を塗布してパターニングを施して第２のレジストパターン２０を形成する（図７（ｆ））。そして、フッ素系ドライエッチングにより位相シフト層１５のパターニングが施され、クロム系材料からなる第１の遮光性膜１３を実効的なエッチングマスクとして位相シフト層１５にパターンが転写される（図７（ｇ））。遮光性膜として不要となった第１の遮光性膜１３はクロム系材料の一般的なエッチング条件のもとで除去され（図７（ｈ））、最後に、第２の遮光性膜１４上に残存している第２のレジストパターン２０が剥離され（図７（ｉ））、硫酸と過酸化水素水の混合液やアンモニア水と過酸化水素水の混合液などの洗浄液で最終洗浄して位相シフトマスクが完成する。
【実施例５】
【０１１０】
（クロム化合物の第２の遮光性膜を備えるバイナリーフォトマスクブランク）
本比較例では、第２の遮光性膜をクロム化合物であるＣｒＯＮ膜とした場合のバイナリーフォトマスクブランクの諸特性について説明する。なお、このバイナリーフォトマスクブランクの第１の遮光性膜（遮光膜）はクロムと窒素の組成比（原子比）が９：１のＣｒＮ膜（膜厚約４０ｎｍ）であり、その成膜条件は既に実施例２で説明した条件と同じであるので繰り返しての説明は省略する。
【０１１１】
ＣｒＮの第１の遮光性膜の上に、図２に示したスパッタリング装置を用いて、ＣｒＯＮの第２の遮光性膜を成膜した。具体的には、スパッタリングガスとしてはＡｒを用い、Ａｒガスを１５ｓｃｃｍ、Ｎ2ガスを３０ｓｃｃｍ、Ｏ2ガスを１５ｓｃｃｍの流量でチャンバ１０１内に導入し、チャンバ内ガス圧が０．１Ｐａになるように設定した。そして、成膜前加熱温度１２０℃とし、Ｃｒターゲットに１０００Ｗの放電電力を印加して、基板１１を３０ｒｐｍで回転させながら膜厚約２０ｎｍの酸窒化クロム膜を成膜し、これを反射防止膜とした。なお、この酸窒化クロム膜の組成は、クロム（Ｃｒ）と窒素（Ｎ）の組成比（原子比）が４：１：５のＣｒＯＮ膜である。表２に、このような第１および第２の遮光性膜を積層させたバイナリーフォトマスクブランクの諸特性を纏めた。
【０１１２】
【表２】
2006146152.tif 000004
【０１１３】
〔光学濃度〕
図８は、本比較例のバイナリーフォトマスクブランクに基板側から光を入射させた場合の遮光性膜の光学濃度の波長依存性を分光光度計で測定した結果を示す図で、この図に示されているように、波長１９３ｎｍの光における光学濃度として３．０程度の値が得られ、ＡｒＦ露光での光学濃度を２．５以上とすることができることが確認された。
【０１１４】
〔反射率の波長依存性〕
本比較例のフォトマスクブランクに、遮光性膜側から光を入射させた場合の反射光の強度を分光光度計で測定して反射率の波長依存性を測定した。
【０１１５】
図９は、波長１９０ｎｍから６００ｎｍの範囲の光に対する反射率を測定した結果を示す図であり、ＡｒＦ露光波長（λ＝１９３ｎｍ）の光における反射率は１５％を超えており、露光波長域での反射率を充分に低く（１０％以下）することは困難であることが確認された。なお、この比較例の遮光性膜の２５７ｎｍの波長の光に対する反射率は１０〜２０％とされており、一般的な欠陥検査装置での検査が可能となるように設計されている。
【０１１６】
このように、第２の遮光性膜をクロム化合物膜とした場合には、２５７ｎｍの波長の光の反射率を１０〜２０％の範囲とするとＡｒＦ露光波長の光における反射率を１０％以下とすることができなくなるのに対して、珪素含有化合物を主成分とする層を含む第２の遮光性膜を設けた本発明のフォトマスクブランクではＡｒＦ露光波長の光の反射率を１０％以下としつつ２５７ｎｍの波長の光の反射率を１０〜２０％の範囲とすることが可能である。
【実施例６】
【０１１７】
（フォトマスクブランクの製造プロセス：第２例）
本実施例では、実施例１で説明した構成の本発明のフォトマスクブランクを得るための製造プロセスの第２の例について説明する。
【０１１８】
〔第１の遮光性膜（遮光膜）〕
本実施例においても、本発明のフォトマスクブランクが備える第１の遮光性膜の成膜に用いたスパッタリング装置の構成は図２に示したとおりであり、この図において、１１は６インチの角形石英基板である透明基板、１０１はチャンバ、１０２ａは第１のターゲット、１０２ｂは第２のターゲット、１０３はスパッタガス導入口、１０４はガス排気口、１０５は基板回転台、１０６ａおよび１０６ｂはそれぞれ、第１および第２のターゲットにバイアスを印加するための電源である。
【０１１９】
本実施例では第１のターゲット１０２ａとしてクロムターゲットを用い、このターゲットのみをスパッタリングすることでクロムの第１の遮光性膜を成膜している。スパッタリングガスとしてはＡｒを用い、Ａｒガスを１０ｓｃｃｍ、Ｎ2ガスを４ｓｃｃｍの流量でチャンバ１０１内に導入し、チャンバ内ガス圧が０．１Ｐａになるように設定した。そして、成膜前加熱温度１２０℃とし、Ｃｒターゲットに１０００Ｗの放電電力を印加して、基板１１を３０ｒｐｍで回転させながら膜厚１０ｎｍの窒化クロム膜を成膜し、これを第１の遮光性膜（遮光膜）とした。なお、この窒化クロム膜の組成は、クロム（Ｃｒ）と窒素（Ｎ）の組成比（原子比）が９：１のＣｒＮ（Ｃｒ：Ｎ＝９：１）膜である。
【０１２０】
〔第２の遮光性膜〕
図２に図示した構成のスパッタリング装置を用いて、第１の遮光性膜（遮光膜）上に第２の遮光性膜（反射防止膜）を成膜し、本発明のフォトマスクブランクの遮光性膜とした。なお、ここで用いたターゲットは、第１のターゲット１０２ａとして珪素（Ｓｉ）単結晶、第２のターゲット１０２ｂとしてモリブデンシリサイド（ＭｏＳｉ2）多結晶である。成膜中のチャンバ内ガス圧が０．１Ｐａとなるようにガス流量の設定を行い、基板を３０ｒｐｍで回転させながら、モリブデンシリサイド化合物膜（ＭｏＳｉＮ膜）の多層膜を成膜した。
【０１２１】
具体的には、スパッタガスとしてＡｒガスを２０ｓｃｃｍ、Ｎ2ガスを１０ｓｃｃｍの流量でチャンバ１０１内に導入してチャンバ内ガス圧を０．１Ｐａとし、ＭｏＳｉ2ターゲットに２００Ｗ、Ｓｉターゲットに８００Ｗの放電電力を印加して、基板１１を３０ｒｐｍで回転させながら成膜を開始した。膜厚が３３ｎｍに達したところで、次第に、Ａｒガスを５ｓｃｃｍ、Ｎ2ガスを５０ｓｃｃｍ、の流量でチャンバ１０１内に導入してチャンバ内ガス圧を０．１Ｐａとし、ＭｏＳｉ2ターゲットの放電電力が２００Ｗ、Ｓｉターゲットの放電電力が８００Ｗとなるように成膜条件を連続的に変化させながら膜厚がほぼ１８ｎｍとなるように成膜した。このような成膜条件とすれば、膜中の遷移金属含有量や窒素含有量が徐々に変化する組成勾配をもつ「傾斜構造」の反射防止機能層を有する遮光膜（膜厚：３３＋１８＝５１ｎｍ）とすることができる。なお、第２遮光性膜の膜厚は１０ｎｍ以上５５ｎｍ以下とすることが好ましい。
【０１２２】
〔第３の光学膜〕
第３の光学膜の成膜も、第１および第２の遮光性膜と同様に、図２に図示した構成のスパッタリング装置を用いて行われる。すでに説明したように、この第３の光学膜をハーフトーン位相シフト層とする場合には、珪素の酸化物、窒化物、または酸化窒化物、もしくは珪素と遷移金属の酸化物、窒化物、または酸化窒化物で成膜することが好ましい。したがって、ハーフトーン位相シフト層をどの化合物で形成するかに応じてスパッタリング用のターゲットが適当に選択され、上記の第２の遮光性膜と概ね同様の条件下で成膜がなされる。
【０１２３】
なお、ハーフトーン位相シフト層を、互いに異なる組成の膜を積層させた複合膜とすることもできる。このようなハーフトーン位相シフト層は、上記で列挙した材料からなる単層膜あるいは多層膜の透過率が２〜４０％、位相シフト量が約１８０°となるように膜組成が設計される。具体的な成膜例は以下のとおりである。
【０１２４】
先ず、第１のターゲット１０２ａとしてＳｉ単結晶を、第２のターゲット１０２ｂとしてＭｏＺｒＳｉ4焼結体を使用し、ＭｏＺｒＳｉ4ターゲットに５６０Ｗ、Ｓｉターゲットに１０００Ｗの放電電力を印加して、基板１１を３０ｒｐｍで回転させながらスパッタ成膜を行い、基板１１上に１０ｎｍの厚みの光学調整層を成膜した。スパッタガスは、流量８ｓｃｃｍのＡｒ、流量２０ｓｃｃｍのＮ2、および流量５ｓｃｃｍのＯ2の混合ガスとした。また、スパッタ時のチャンバ内ガス圧力は０．１５Ｐａに設定した。
【０１２５】
次に、放電電力をＭｏＺｒＳｉ4ターゲットが４３０Ｗ、Ｓｉターゲットが１０００Ｗとなるように変更し、スパッタガスを１５ｓｃｃｍのＡｒ、１００ｓｃｃｍのＮ2、および１ｓｃｃｍのＯ2の混合ガスに変更し、基板１１を３０ｒｐｍで回転させながら、ガス圧力０．２５Ｐａにて厚み４０ｎｍの低応力層を成膜した。
【０１２６】
更に、放電電力をＭｏＺｒＳｉ4ターゲットが１００Ｗ、Ｓｉターゲットが１０００Ｗとなるように変更し、スパッタガスを５ｓｃｃｍのＡｒ、５０ｓｃｃｍのＮ2、および５ｓｃｃｍのＯ2の混合ガスに変更し、基板１１を３０ｒｐｍで回転させながら、ガス圧力０．１Ｐａにて２０ｎｍに示される厚みの表面層を成膜した。
【０１２７】
このように、ハーフトーン位相シフト層を、光学調整層と低応力層と表面層の３層からなる積層構造として構成した。
【０１２８】
〔遮光性膜のドライエッチ断面形状評価〕
上述した条件で成膜した第１および第２の遮光性膜を備えたフォトマスクブランクを用いて、遮光性膜のドライエッチ断面形状の確認を行った。先ず、第２の遮光性膜上に、化学増幅型フォトレジスト（膜厚２００ｎｍ）を塗布して電子線リソグラフィでパターン形成してレジストマスクを形成し、これをマスクとして第２の遮光性膜（反射防止膜）にフッ素系ドライエッチング（ＳＦ6流量１８ｓｃｃｍ、Ｏ2流量４５ｓｃｃｍ、ＲＩＥ電圧２００Ｖ、ＩＣＰパワー３２５Ｗ、チャンバ内圧力５ｍＴｏｒｒ）を施してパターニングを行った。
【０１２９】
なお、この段階で、パターニング終了後の遮光性膜の断面を走査型電子顕微鏡（ＳＥＭ）で観察した結果、第１の遮光性膜（遮光膜）へのエッチングは実質的に進行していないことが確認できた。この結果から、第２の遮光性膜（反射防止膜）が、第１の遮光性膜（遮光膜）をパターニングする際のハードマスクとして充分に使用可能であることが確認できた。また、第１の遮光膜がフッ素系ドライエッチングに対するエッチングストッパとして十分に使用可能であることが確認できた。
【０１３０】
これに続いて、第１の遮光性膜に塩素系ドライエッチング（Ｃｌ2流量１８ｓｃｃｍ、Ｏ2流量５５ｓｃｃｍ、Ｈｅ流量１０ｓｃｃｍ、ＲＩＥ電圧６００Ｖ、ＩＣＰパワー４００Ｗ、チャンバ内圧力６ｍＴｏｒｒ）を施して、遮光性膜全てのパターニングを完了した。このようなパターニングを施した後、その断面形状（サイドエッチ発生の有無）をＳＥＭ観察により確認した。その結果を表３に纏めた。なお、この表に纏めた遮光性膜は何れも、第１の遮光性膜（Ｃｒ膜)の膜厚が１０ｎｍ、第２の遮光性膜（ＭｏＳｉＮ／ＭｏＳｉ（Ｎ）積層膜）の膜厚が５１ｎｍである。
【０１３１】
【表３】
2006146152.tif 000005
【０１３２】
図１０は、第２の遮光性膜中の最小窒素含有量がそれぞれ、０ａｔ％（図１０（ａ））、５ａｔ％（図１０（ｂ））、および１０ａｔ％（図１０（ｃ））の場合の、遮光性膜のドライエッチング断面形状を説明するためのＳＥＭ像である。これらのＳＥＭ像から明らかなように、遮光性膜のドライエッチング後の断面形状の様子（サイドエッチ発生の有無）は第２の遮光性膜中の窒素含有量に依存し、窒素含有量が少なくとも５ａｔ％以上であるとサイドエッチングの発生が抑制され、良好な断面形状が得られることが分かる。これまでの結果を考慮すると、第２の遮光性膜中の窒素含有量は５ａｔ％以上２０ａｔ％以下とすることが好ましい。
【０１３３】
表４は、遮光性膜のドライエッチング断面形状の、第１の遮光性膜と第２の遮光性膜の膜厚依存性を、上記と同様の手法で調べた結果を纏めたものである。
【０１３４】
【表４】
2006146152.tif 000006
【０１３５】
この表に示した結果から、第１の遮光性膜の膜厚が３〜１５ｎｍの範囲であれば、サイドエッチの発生のない良好なエッチング断面が得られることがわかる。これまでの結果を考慮すると、第２の遮光性膜の膜厚を２５ｎｍ以上５５ｎｍ以下とし、且つ、第１の遮光性膜の膜厚が５ｎｍ以上１５ｎｍ以下であるように膜厚設定することが好ましい。
【０１３６】
〔光学濃度〕
石英基板上に上述した条件で成膜した第１および第２の遮光性膜を有するフォトマスクブランクを用い、これに基板側から光を入射させた場合の遮光性膜の光学濃度を分光光度計で測定した。
【０１３７】
図１１は、上述の条件で成膜したＣｒＮ（Ｃｒ：Ｎ＝９：１）の第１の遮光性膜（膜厚１０ｎｍ）上に、膜厚が５１ｎｍのＭｏＳｉＮの第２の遮光性膜を備えたフォトマスクブランクの光学濃度（ＯＤ）と最小窒素含有量の関係を示す図である。この図に示されているように、第２の遮光性膜中の最小窒素含有量が２０ａｔ％以下の広範囲の含有量領域において、波長１９３ｎｍの光における光学濃度として３．０程度の値が得られ、ＡｒＦ露光での光学濃度を２．５以上とすることが可能であることが確認できる。
【０１３８】
〔反射率の波長依存性〕
図１２は、上述した条件で成膜した第１および第２の遮光性膜を備えたフォトマスクブランクに、遮光性膜側から光を入射させた場合の反射光の強度を分光光度計で測定して反射率の波長依存性を測定した結果を示す図である。なお、測定波長領域は１９３〜６００ｎｍの範囲である。
【０１３９】
この図に示した結果から明らかなように、ＡｒＦ露光波長（λ＝１９３ｎｍ）の光における反射率が１０％以下となるように低反射率とすることが可能であることに加え、検査波長（λ＝２５７ｎｍ）の光における反射率を１０〜２０％の範囲に収めることができる。
【０１４０】
このように、第２の遮光性膜（反射防止膜）を多層で構成し、窒素含有量の少ない層から窒素含有量の多い層向かって窒素含有量を傾斜構造とした上で、窒素含有量の多い層(傾斜領域を含む)の膜厚が１５〜３０ｎｍの範囲にあれば、２５７ｎｍの波長の光に対する反射率を１０〜２０％とすることができ、一般的な欠陥検査装置での検査が可能であることが確認された。
【０１４１】
〔化学的安定性（薬品耐性）〕
上述した条件で成膜した第１および第２の遮光性膜を備えたフォトマスクブランクを用いて、化学的安定性（薬品耐性）の確認を行った。具体的には、アンモニア過水（アンモニア水：過酸化水素水：水＝１：１：３０（容量比））、および硫酸過水（硫酸：過酸化水素水＝４：１（容量比））にそれぞれ１時間浸漬した後の反射率変化量を分光光度計により測定した。その結果、上記のいずれの条件においても波長３６５ｎｍにおける反射率変化は２％以下であり、実用上充分な化学的安定性（薬品耐性）を示すことが確認された。
【０１４２】
以上、実施例により本発明のフォトマスクブランクおよびこれを用いて作製されるフォトマスクについて説明したが、上記実施例は本発明を実施するための例にすぎず、本発明はこれらに限定されるものではない。これらの実施例を種々変形することは本発明の範囲内にあり、更に本発明の範囲内において他の様々な実施例が可能であることは上記記載から自明である。
【産業上の利用可能性】
【０１４３】
本発明は、微細なフォトマスクパターンが高精度で形成されたフォトマスクおよびこれを提供するためのフォトマスクブランクを提供する。
【図面の簡単な説明】
【０１４４】
【図１】本発明のフォトマスクブランクの基本構造例を説明するための断面概略図である。
【図２】本発明のフォトマスクブランクの成膜に用いたスパッタリング装置の構成を説明するための概略断面図である。
【図３】ＣｒＮ（Ｃｒ：Ｎ＝９：１）の第１の遮光性膜上に、膜厚が２３．４ｎｍのＭｏＳｉＮの第２の遮光性膜を備えたフォトマスクブランクの光学濃度（ＯＤ）の波長依存性を示す図である。
【図４】波長１９０ｎｍから６００ｎｍの範囲の光に対する反射率を測定した結果を示す図である。
【図５】バイナリーフォトマスクの製造プロセスを説明するための図である。
【図６】位相シフトマスクの第１の製造プロセスを説明するための図である。
【図７】位相シフトマスクの第２の製造プロセスを説明するための図である。
【図８】クロム化合物を第２の遮光性膜として備えるバイナリーフォトマスクブランクに基板側から光を入射させた場合の遮光性膜の光学濃度の波長依存性を分光光度計で測定した結果を示す図である。
【図９】クロム化合物を第２の遮光性膜として備えるバイナリーフォトマスクブランクの、波長１９０ｎｍから６００ｎｍの範囲の光に対する反射率を測定した結果を示す図である。
【図１０】第２の遮光性膜中の最小窒素含有量がそれぞれ、０ａｔ％（ａ）、５ａｔ％（ｂ）、および１０ａｔ％（ｃ）の場合の、遮光性膜のドライエッチング断面形状を説明するためのＳＥＭ像である。
【図１１】実施例６における、ＣｒＮ（Ｃｒ：Ｎ＝９：１）の第１の遮光性膜（膜厚１０ｎｍ）上に、膜厚が５１ｎｍのＭｏＳｉＮの第２の遮光性膜を備えたフォトマスクブランクの光学濃度（ＯＤ）と最小窒素含有量の関係を示す図である。
【図１２】実施例６における、第１および第２の遮光性膜を備えたフォトマスクブランクに、遮光性膜側から光を入射させた場合の反射光の強度を分光光度計で測定して反射率の波長依存性を測定した結果を示す図である。
【符号の説明】
【０１４５】
１１  基板
１２  遮光性膜
１３  第１の遮光性膜
１４  第２の遮光性膜
１５  第３の光学膜（位相シフト膜）
１６  フォトレジスト膜
１７  レジストパターン
１８  第１のフォトレジスト膜
１９  第１のレジストパターン
２０  第２のレジストパターン
１０１  チャンバ
１０２ａ  第１のターゲット
１０２ｂ  第２のターゲット
１０３  スパッタガス導入口
１０４  ガス排気口
１０５  基板回転台
１０６ａ、１０６ｂ  バイアス印加用電源
【図１】
2006146152.tif 000007
【図２】
2006146152.tif 000008
【図３】
2006146152.tif 000009
【図４】
2006146152.tif 000010
【図５】
2006146152.tif 000011
【図６】
2006146152.tif 000012
【図７】
2006146152.tif 000013
【図８】
2006146152.tif 000014
【図９】
2006146152.tif 000015
【図１０】
2006146152.tif 000016
【図１１】
2006146152.tif 000017
【図１２】
2006146152.tif 000018